【手続補正書】
【提出日】平成30年10月1日(2018.10.1)
【手続補正１】
【補正対象書類名】特許請求の範囲
【補正対象項目名】全文
【補正方法】変更
【補正の内容】
【特許請求の範囲】
【請求項１】
ポリエーテルイミドおよびポリ（カーボネート−アリレートエステル）を含む混和性ポリマーブレンドを含む、一軸延伸高収率押出成形キャパシターフィルムであって、
前記ポリエーテルイミドは、芳香族二無水物と、ｍ−フェニレンジアミン、ｐ−フェニレンジアミンまたはこれらの組合せを含むジアミンとの重合から誘導される単位を含み、
前記ポリエーテルイミドは、置換または無置換芳香族一級モノアミンにより末端封鎖されており、
前記ポリ（カーボネート−アリレートエステル）は、互いに異なるビスフェノールカーボネート繰り返し単位およびアリレートエステル繰り返し単位を含み、
前記高収率押出成形キャパシターフィルムは、該キャパシターフィルムを製造するために使用される押出機に入る前の混和性ポリマーブレンドの総重量に対して、該押出機に入る該混和性ポリマーブレンドの約９０重量％以上を含む、一軸延伸高収率押出成形キャパシターフィルム。
【請求項２】
請求項１に記載のキャパシターフィルムであって、
前記ポリエーテルイミドが、ポリスチレン標準品を使用するゲル浸透クロマトグラフィー（ＧＰＣ）によって決定すると、約２０，０００Ｄａ〜約４００，０００Ｄａの重量平均分子量を有し、
前記ポリエーテルイミドが、３４０℃におけるキャピラリーレオメトリーによって測定すると、１００ｓｅｃ−１の粘度と５，０００ｓｅｃ−１の粘度との比が約１１未満であり、
前記ポリエーテルイミドが、ＡＳＴＭ  Ｄ６３８に準拠して決定すると、約３８０，０００ｐｓｉ（２，６１８ＭＰａ）以上の引張弾性率を有し、
前記ポリ（カーボネート−アリレートエステル）が、ポリカーボネート標準品を使用するＧＰＣによって測定すると、約２，０００Ｄａ〜約１００，０００Ｄａの重量平均分子量を有し、
前記ポリ（カーボネート−アリレートエステル）が、２５℃においてクロロホルム中で測定すると、約０．３ｄｌ／ｇ〜約１．５ｄｌ／ｇの固有粘度を有し、
前記キャパシターフィルムが、
約１７０℃を超えるガラス転移温度を有し、
３．２ミリメートル（ｍｍ）の厚さの試料において、２６４ｐｓｉ（１．８ＭＰａ）でＡＳＴＭ  Ｄ６４８に準拠して測定すると、約１５０℃以上の熱変形温度を有し、
１ｋＨｚ、２３℃および５０％相対湿度（ＲＨ）においてＡＳＴＭ  Ｄ１５０に準拠して測定すると、約３〜約５の比誘電率を有し、
１ｋＨｚ、２３℃および５０％ＲＨにおいて測定すると、約０％〜約１の誘電正接を有しており、２３℃において、ＡＳＴＭ  Ｄ１４９に準拠して測定すると、約５００Ｖ／ミクロン〜約８００Ｖ／ミクロンの破壊強度を有しており、
特定の測定エリア全体にわたる前記フィルムの平均厚さに対して、フィルム厚さの約＋／−１０％未満のフィルム厚さのばらつきを有するしわのない領域を有し、
光学式形状測定法によって測定すると、平均フィルム厚さに対して、約＋／−３％未満の平均表面粗さ（Ｒａ）を有する、キャパシターフィルム。
【請求項３】
請求項１に記載のキャパシターフィルムであって、
前記ポリエーテルイミドが、ポリスチレン標準品を使用するゲル浸透クロマトグラフィー（ＧＰＣ）によって決定すると、約２０，０００Ｄａ〜約４００，０００Ｄａの重量平均分子量を有し、
前記ポリエーテルイミドが、３４０℃におけるキャピラリーレオメトリーによって測定すると、１００ｓｅｃ−１の粘度と５，０００ｓｅｃ−１との粘度との比が約１０未満であり、
前記ポリエーテルイミドが、ＡＳＴＭ  Ｄ６３８に準拠して決定すると、約３８０，０００ｐｓｉ（２，６１８ＭＰａ）以上の引張弾性率を有し、
前記ポリ（カーボネート−アリレートエステル）が、ポリカーボネート標準品を使用するＧＰＣによって測定すると、約２，０００Ｄａ〜約１００，０００Ｄａの重量平均分子量を有し、
前記ポリ（カーボネート−アリレートエステル）は、２５℃においてクロロホルム中で測定すると、約０．３ｄｌ／ｇ〜約１．５ｄｌ／ｇの固有粘度を有し、
前記キャパシターフィルムが、
約１９０℃を超えるガラス転移温度を有し、
３．２ミリメートル（ｍｍ）の厚さの試料において、２６４ｐｓｉ（１．８ＭＰａ）でＡＳＴＭ  Ｄ６４８に準拠して測定すると、約１７０℃以上の熱変形温度を有し、
１ｋＨｚ、２３℃および５０％ＲＨにおいてＡＳＴＭ  Ｄ１５０に準拠して測定すると、約３〜約５の比誘電率を有し、
１ｋＨｚ、２３℃および５０％ＲＨにおいて測定すると、約０．１％〜約０．５％の誘電正接を有し、
２３℃において、ＡＳＴＭ  Ｄ１４９に準拠して測定すると、約６００Ｖ／ミクロン〜約８００Ｖ／ミクロンの破壊強度を有し、
特定の測定エリア全体にわたる前記フィルムの平均厚さに対して、フィルム厚さの約＋／−１０％未満のフィルム厚さのばらつきを有するしわのない領域を有し、
光学式形状測定法によって測定すると、平均フィルム厚さに対して、約＋／−３％未満の平均表面粗さ（Ｒａ）を有する、キャパシターフィルム。
【請求項４】
ＡＳＴＭ  Ｄ１８９４に準拠して測定すると、金属化表面上の、アルミニウム上の、および／またはそれ自体上の動摩擦係数が約０．７５未満であること、
ＡＳＴＭ  Ｄ１８９４に準拠して測定すると、金属化表面上の、アルミニウム上の、および／またはそれ自体上の静摩擦係数が約０．７５未満であること、
１ｋＨｚにおける前記キャパシターフィルムの比誘電率が、約０℃〜約１７０℃で本質的に変化しないままであり、該比誘電率は、約０℃〜約１７０℃の温度範囲内で、最高の比誘電率の値に対して、約２０％未満変動すること、
１ｋＨｚにおける前記キャパシターフィルムの誘電正接が、約０℃〜約１７０℃で本質的に変化しないままであり、約０．１％〜約１％であること、
前記キャパシターフィルムの誘電正接が、２３℃および５０％ＲＨにおいて、１ｋＨｚ〜１００ｋＨｚで測定すると、約０．１％〜約１％であること、
約０℃〜約１７０℃の前記キャパシターフィルムの破壊強度差が、ＡＳＴＭ  Ｄ１４９に準拠して測定すると、２３℃における破壊強度値の約４０％未満であること、
１ｋＨｚおよび約０℃〜約１７０℃におけるキャパシタンス差が、２３℃におけるキャパシタンス値に対して、約＋／−５％未満であること、
１００ｃｍ２のエリアにおいて、約２０ミクロン超の直径を有する、２つ未満の炭化封入体を含むこと、
約１０ｍ〜約１０，０００ｍのフィルム長さおよび約３００ｍｍ〜約３，０００ｍｍのフィルム幅を有する請求項１に記載のキャパシターフィルムであって、該フィルムの全表面積の少なくとも約８０％にしわがないこと、
約１．２５未満の炭素／（酸素＋水素）（Ｃ／（Ｏ＋Ｈ））比を有すること、
２０ミクロンの厚さを有する試験片を使用し、ＡＳＴＭ  Ｄ１９３８に準拠して測定すると、約０．５Ｎ／ｍｍ〜約３．０Ｎ／ｍｍの縦方向のトラウザー引裂強度を有すること、
２０ミクロンの厚さを有する試験片を使用し、ＡＳＴＭ  Ｄ１９３８に準拠して測定すると、約０．５Ｎ／ｍｍ〜約３．０Ｎ／ｍｍの横方向のトラウザー引裂強度を有すること、
前記キャパシターフィルムの総重量に対して、約１０００ｐｐｍ未満の溶媒を含むこと、
のうちの少なくとも一つを有する、請求項１に記載のキャパシターフィルム。
【請求項５】
前記ポリエーテルイミドが、前記混和性ポリマーブレンド中に、約５０重量％〜約９９．９重量％の量で存在する、請求項１に記載のキャパシターフィルム。
【請求項６】
ポリエーテルイミドおよびポリ（カーボネート−アリレートエステル）を含む混和性ポリマーブレンドを含む、一軸延伸高収率押出成形キャパシターフィルムであって、
前記ポリエーテルイミドは、芳香族二無水物と、ｍ−フェニレンジアミン、ｐ−フェニレンジアミンまたはこれらの組合せを含むジアミンとの重合から誘導される単位を含み、
前記ポリエーテルイミドは、置換または無置換芳香族一級モノアミンにより末端封鎖されており、
前記ポリ（カーボネート−アリレートエステル）は、互いに異なるビスフェノールカーボネート繰り返し単位およびアリレートエステル繰り返し単位を含み、
前記高収率押出成形キャパシターフィルムは、溶媒不含であり、該キャパシターフィルムを製造するために使用される押出機に入る前の混和性ポリマーブレンドの総重量に対して、該押出機に入る該混和性ポリマーブレンドの約９０重量％以上を含み、約０．１ミクロン〜約２０ミクロンのフィルム厚さを有する、一軸延伸高収率押出成形キャパシターフィルム。
【請求項７】
前記ポリエーテルイミドが、ポリエーテルイミドスルホンをさらに含む、請求項６に記載のキャパシターフィルム。
【請求項８】
ポリエーテルイミドスルホンおよびポリ（カーボネート−アリレートエステル）を含む混和性ポリマーブレンドを含む、一軸延伸高収率押出成形キャパシターフィルムであって、
前記ポリエーテルイミドスルホンは、芳香族二無水物と、ジアミノジフェニルスルホンを含むジアミンとの重合から誘導される単位を含み、
前記ポリエーテルイミドスルホンは、置換または無置換芳香族一級モノアミンにより末端封鎖されており、
前記ポリ（カーボネート−アリレートエステル）は、互いに異なるビスフェノールカーボネート繰り返し単位およびアリレートエステル繰り返し単位を含み、前記高収率押出成形キャパシターフィルムは、溶媒不含であり、該キャパシターフィルムを製造するために使用される押出機に入る前の混和性ポリマーブレンドの総重量に対して、該押出機に入る該混和性ポリマーブレンドの約９０重量％以上を含む、一軸延伸高収率押出成形キャパシターフィルム。
【請求項９】
請求項８に記載のキャパシターフィルムであって、
前記ポリエーテルイミドスルホンが、ポリスチレン標準品を使用するゲル浸透クロマトグラフィー（ＧＰＣ）によって決定すると、約２０，０００Ｄａ〜約４００，０００Ｄａの重量平均分子量を有し、
前記ポリエーテルイミドスルホンが、３４０℃におけるキャピラリーレオメトリーによって測定すると、１００ｓｅｃ−１の粘度と５，０００ｓｅｃ−１との粘度との比が約１１未満であり、
前記ポリエーテルイミドスルホンが、ＡＳＴＭ  Ｄ６３８に準拠して決定すると、約３８０，０００ｐｓｉ（２，６１８ＭＰａ）以上の引張弾性率を有し、
前記ポリ（カーボネート−アリレートエステル）が、ポリカーボネート標準品を使用するＧＰＣによって測定すると、約２，０００Ｄａ〜約１００，０００Ｄａの重量平均分子量を有し、
前記ポリ（カーボネート−アリレートエステル）が、２５℃においてクロロホルム中で測定すると、約０．３ｄｌ／ｇ〜約１．５ｄｌ／ｇの固有粘度を有し、
前記キャパシターフィルムが、
約１７０℃を超えるガラス転移温度を有し、
３．２ミリメートル（ｍｍ）の厚さの試料において、２６４ｐｓｉ（１．８ＭＰａ）でＡＳＴＭ  Ｄ６４８に準拠して測定すると、約１５０℃以上の熱変形温度を有し、
１ｋＨｚ、２３℃および５０％相対湿度（ＲＨ）においてＡＳＴＭ  Ｄ１５０に準拠して測定すると、約３〜約５の比誘電率を有し、
１ｋＨｚ、２３℃および５０％ＲＨにおいて測定すると、約０％〜約１の誘電正接を有し、
２３℃において、ＡＳＴＭ  Ｄ１４９に準拠して測定すると、約５００Ｖ／ミクロン〜約８００Ｖ／ミクロンの破壊強度を有し、
特定の測定エリア全体にわたる前記フィルムの平均厚さに対して、フィルム厚さの約＋／−１０％未満のフィルム厚さのばらつきを有するしわのない領域を有し、
光学式形状測定法によって測定すると、平均フィルム厚さに対して、約＋／−３％未満の平均表面粗さ（Ｒａ）を有する、キャパシターフィルム。